(57)【要約】本発明は、透明性、及び、硬化物の耐湿性に優れ、かつ、前面板と前面板を貼り合わせる基材との極性が大きく異なる場合でも前面板と基材とを充分に接着することができる表示デバイス用前面板貼り合わせ用接着剤を提供することを目的とする。また、本発明は、該表示デバイス用前面板貼り合わせ用接着剤を用いてなる表示デバイスを提供することを目的とする。本発明は、表示デバイスの基材と前面板との貼り合わせに用いる接着剤であって、分子内に親水性基及び疎水性基を有する単官能ラジカル重合性化合物と、該単官能ラジカル重合性化合物のホモポリマーと、多官能ラジカル重合性化合物と、光ラジカル重合開始剤を含有する表示デバイス用前面板貼り合わせ用接着剤である。【特許請求の範囲】
【請求項１】
表示デバイスの基材と前面板との貼り合わせに用いる接着剤であって、
分子内に親水性基及び疎水性基を有する単官能ラジカル重合性化合物と、該単官能ラジカル重合性化合物のホモポリマーと、多官能ラジカル重合性化合物と、光ラジカル重合開始剤を含有する
ことを特徴とする表示デバイス用前面板貼り合わせ用接着剤。
【請求項２】
分子内に親水性基及び疎水性基を有する単官能ラジカル重合性化合物は、下記式（１）で表される化合物であることを特徴とする請求項１記載の表示デバイス用前面板貼り合わせ用接着剤。
【化１】
2013035723.tif 000007
式（１）中、Ｒ１は、水素又はメチル基を示し、Ｒ２は、炭素数１〜６の直鎖状若しくは分岐鎖状の飽和脂肪族炭化水素基、又は、２−ヒドロキシプロピレン基を示し、Ｒ３は、下記式（２−１）、（２−２）、（２−３）、又は、（２−４）で表される置換基を示し、ｎは、１〜６の整数を示す。
【化２】
2013035723.tif 000008
式（２−１）中、Ｒ４は、水素、又は、炭素数１〜１２の直鎖状若しくは分岐鎖状のアルキル基を示す。
【請求項３】
熱ラジカル重合開始剤を含有することを特徴とする請求項１又は２記載の表示デバイス用前面板貼り合わせ用接着剤。
【請求項４】
表示デバイスの基材と前面板との貼り合わせに用いる接着剤セットであって、
表示デバイスの周辺部において基材と前面板とを接着するダム剤と、前記ダム剤の内側において基材と前面板とを接着するフィル剤とからなり、
前記ダム剤及び前記フィル剤は、請求項１、２又は３記載の表示デバイス用前面板貼り合わせ用接着剤であって、それぞれ同じ単官能ラジカル重合性化合物、該単官能ラジカル重合性化合物のホモポリマー、多官能ラジカル重合性化合物、及び、光ラジカル重合開始剤を含有し、
前記ダム剤は、前記フィル剤よりも単官能ラジカル重合性化合物のホモポリマーの含有割合が高く、
Ｅ型粘度計を用いて、２５℃、２．５ｒｐｍの条件で測定した前記ダム剤の粘度が、Ｅ型粘度計を用いて、２５℃、２．５ｒｐｍの条件で測定した前記フィル剤の粘度の３〜１万倍である
ことを特徴とする表示デバイス用前面板貼り合わせ用接着剤セット。
【請求項５】
基材と前面板とを、表示デバイス用前面板貼り合わせ用接着剤を用いて貼り合わせる表示デバイスの製造方法であって、
前記基材及び前記前面板の少なくとも一方に請求項１、２又は３記載の表示デバイス用前面板貼り合わせ用接着剤を塗布する工程と、
前記基材と前記前面板とを貼り合わせて、光を照射することにより前記表示デバイス用前面板貼り合わせ用接着剤を硬化させる工程とを含有する
ことを特徴とする表示デバイスの製造方法。
【請求項６】
基材と前面板とを貼り合わせて、光を照射することにより表示デバイス用前面板貼り合わせ用接着剤を硬化させる工程において、光を照射するとともに、加熱することにより前記表示デバイス用前面板貼り合わせ用接着剤を硬化させることを特徴とする請求項５記載の表示デバイスの製造方法。
【請求項７】
基材と前面板とを、表示デバイス用前面板貼り合わせ用接着剤を用いて貼り合わせる表示デバイスの製造方法であって、
基材及び前面板の少なくとも一方の周辺部にダム剤を枠状に塗工する工程と、
前記塗工したダム剤の枠内にフィル剤を塗工する工程と、
前記ダム剤及び前記フィル剤を介して、前記基材と前記前面板とを貼り合わせて、光を照射することにより、前記ダム剤及び前記フィル剤を硬化させる工程とを有し、
前記ダム剤及び前記フィル剤は、請求項４記載の表示デバイス用前面板貼り合わせ用接着剤セットのダム剤及びフィル剤である
ことを特徴とする表示デバイスの製造方法。
【請求項８】
ダム剤及びフィル剤を介して、前記基材と前記前面板とを貼り合わせて、光を照射して前記ダム剤及び前記フィル剤を硬化させる工程において、光を照射するとともに、加熱することにより前記ダム剤及び前記フィル剤を硬化させることを特徴とする請求項７記載の表示デバイスの製造方法。
【請求項９】
請求項１、２若しくは３記載の表示デバイス用前面板貼り合わせ用接着剤、又は、請求項４記載の表示デバイス用前面板貼り合わせ用接着剤セットを用いてなることを特徴とする表示デバイス。
【発明の詳細な説明】
【技術分野】
【０００１】
本発明は、透明性、及び、硬化物の耐湿性に優れ、かつ、前面板と前面板を貼り合わせる基材との極性が大きく異なる場合でも前面板と基材とを充分に接着することができる表示デバイス用前面板貼り合わせ用接着剤に関する。また、本発明は、該表示デバイス用前面板貼り合わせ用接着剤を用いてなる表示デバイス、及び、該表示デバイスの製造方法に関する。
【背景技術】
【０００２】
近年、液晶ディスプレイ、プラズマディスプレイ、有機ＥＬディスプレイ等のフラットパネルディスプレイにタッチパネルや３Ｄ表示の機能を設けた表示デバイスが広く利用されている。この表示デバイスは、保護パネル、反射防止パネル、タッチパネル、３Ｄ表示用のレンズシートやバリア用液晶パネル等の前面板を基材に貼り合わせて製造されている。【０００３】
従来、表示デバイスに使用される保護フィルム等の前面板は、接着テープにより基材に貼着されていたが、接着テープを用いた場合、前面板を貼り合わせる際に気泡や異物が入りやすかったり、貼り合わせの際に位置合わせが困難となったりするという問題があった。特許文献１、２には、接着テープに代わる塗布型の接着剤が開示されている。しかしながら、特許文献１に開示されている接着剤は、合成ゴムを主体とする疎水性の材料より構成されるため、ガラス等の親水性の基材との親和性が良くないという問題があった。また、特許文献２に開示されている接着剤は、前面板と基材とを充分に接着できないという問題があった。【０００４】
親水性の基材との親和性が良い接着剤として、例えば、特許文献３には、アルキルアクリレートとヒドロキシル基を有するアクリレートを含む樹脂組成物が開示されている。しかしながら、特許文献３に開示されている樹脂組成物は極性が異なる樹脂の混合物であるため相溶性に課題があり、光を照射した後、特に高湿の環境下に曝した場合に硬化物が白濁しやすいという問題があった。
更に、従来の接着剤は、前面板と前面板を貼り合わせる基材との極性が大きく異なる場合の接着性に劣り、前面板に剥離が生じることがあるという問題があった。
【先行技術文献】
【特許文献】
【０００５】
【特許文献１】特開２００５−０１５５９８号公報
【特許文献２】特開平７−１３４２１２号公報
【特許文献３】特開平９−２５８０２３号公報
【発明の概要】
【発明が解決しようとする課題】
【０００６】
本発明は、透明性、及び、硬化物の耐湿性に優れ、かつ、前面板と前面板を貼り合わせる基材との極性が大きく異なる場合でも前面板と基材とを充分に接着することができる表示デバイス用前面板貼り合わせ用接着剤を提供することを目的とする。また、本発明は、該表示デバイス用前面板貼り合わせ用接着剤を用いてなる表示デバイスを提供することを目的とする。
【課題を解決するための手段】
【０００７】
本発明は、表示デバイスの基材と前面板との貼り合わせに用いる接着剤であって、分子内に親水性基及び疎水性基を有する単官能ラジカル重合性化合物と、該単官能ラジカル重合性化合物のホモポリマーと、多官能ラジカル重合性化合物と、光ラジカル重合開始剤を含有する表示デバイス用前面板貼り合わせ用接着剤である。
以下に本発明を詳述する。【０００８】
本発明者らは、分子内に親水性基及び疎水性基を有する単官能ラジカル重合性化合物と、該単官能ラジカル重合性化合物のホモポリマーと、多官能ラジカル重合性化合物とを組み合わせて用いることにより、透明性、及び、硬化物の耐湿性に優れ、かつ、前面板と前面板を貼り合わせる基材との極性が大きく異なる場合でも前面板と基材とを充分に接着することができる表示デバイス用前面板貼り合わせ用接着剤を得ることができることを見出し、本発明を完成させるに至った。【０００９】
本発明の表示デバイス用前面板貼り合わせ用接着剤は、分子内に親水性基及び疎水性基を有する単官能ラジカル重合性化合物（以下、単に単官能ラジカル重合性化合物ともいう）を含有する。ラジカル重合性化合物として単官能のものを用いることにより、ゲル化することなく、該ラジカル重合性化合物との相溶性の高いホモポリマーを得ることができる。また、上記単官能ラジカル重合性化合物が分子内に親水性基及び疎水性基を有することにより、貼り合わせる前面板と基材とが極性の大きく異なる材料からなるものであっても充分にそれらを接着することができる。更に、親水性基を有するため、高湿の環境に曝された場合でも硬化物が白濁することを抑制することができる。【００１０】
上記親水性基としては、例えば、（ポリ）エチレングリコール基、（ポリ）プロピレングリコール基、（ポリ）テトラメチレングリコール基、（ポリ）２−ヒドロキシプロピレングリコール基等が挙げられる。なかでも、親水性が強く、得られる接着剤が極性の高い基材への接着性に優れるものとなることから、（ポリ）エチレングリコール基が好ましい。【００１１】
上記疎水性基としては、例えば、フェニル基、アルキル基、アルキルフェニル基、イソボルニル基、トリシクロデカンジメタノール基等が挙げられる。なかでも、樹脂との親和性がよいことから、フェニル基が好ましい。【００１２】
上記分子内に親水性基及び疎水性基を有する単官能ラジカル重合性化合物としては、具体的には例えば、フェノキシジエチレングリコールアクリレート、２−エチルヘキシルジエチレングリコールアクリレート、ノニルフェノキシジエチレングリコールアクリレート等が挙げられる。なかでも、得られる表示デバイス用前面板貼り合わせ用接着剤が基材との接着性に優れたものとなることから、下記式（１）で表される化合物が好適である。【００１３】
【化１】
2013035723.tif 000002
【００１４】
式（１）中、Ｒ１は、水素又はメチル基を示し、Ｒ２は、炭素数１〜６の直鎖状若しくは分岐鎖状の飽和脂肪族炭化水素基、又は、２−ヒドロキシプロピレン基を示し、Ｒ３は、下記式（２−１）、（２−２）、（２−３）、又は、（２−４）で表される置換基を示し、ｎは、１〜６の整数を示す。【００１５】
【化２】
2013035723.tif 000003
【００１６】
式（２−１）中、Ｒ４は、水素、又は、炭素数１〜１２の直鎖状若しくは分岐鎖状のアルキル基を示す。【００１７】
式（１）中、Ｒ２は炭素数１〜６の直鎖状又は分岐鎖状の飽和脂肪族炭化水素基であれば良いが、メチレン基、エチレン基、プロピレン基であることが好ましい。【００１８】
式（２−１）で表される置換基を有する単官能ラジカル重合性化合物としては、例えば、フェノキシエチルアクリレート（共栄社化学社製、「ライトアクリレートＰＯ−Ａ」、ダイセルサイテック社製、「ＥＢＥＣＲＹＬ１１０」）、フェニルジエチレングリコールアクリレート（共栄社化学社製、「ライトアクリレートＰ−２００Ａ」）、ノニルフェノールＥＯ付加物アクリレート（共栄社化学社製、「ライトアクリレートＮＰ−４ＥＡ」）、２−ヒドロキシ−３−フェノキシプロピルアクリレート（共栄社化学社製、「エポキシエステルＭ−６００Ａ」）等が挙げられる。
式（２−２）で表される置換基を有する単官能ラジカル重合性化合物としては、例えば、ジシクロペンテニルオキシエチルアクリレート（日立化成社製、「ファンクリルＦＡ−５１２ＡＳ」）等が挙げられる。【００１９】
上記単官能ラジカル重合性化合物の酸価は特に限定されないが、好ましい上限は０．５ｍｇＫＯＨ／ｇである。上記単官能ラジカル重合性化合物の酸価が０．５ｍｇＫＯＨ／ｇを超えると、得られる表示デバイスの電極等を腐食することがある。上記単官能ラジカル重合性化合物の酸価のより好ましい上限は０．１ｍｇＫＯＨ／ｇである。【００２０】
上記単官能ラジカル重合性化合物の含有量は特に限定されないが、上記単官能ラジカル重合性化合物、上記単官能ラジカル重合性化合物のホモポリマー、及び、上記多官能ラジカル重合性化合物の合計１００重量部に対して、好ましい下限は５重量部、好ましい上限は９０重量部である。上記単官能ラジカル重合性化合物の含有量が５重量部未満であると、得られる表示デバイス用前面板貼り合わせ用接着剤の粘度が高くなりすぎ、塗工が困難になることがある。上記単官能ラジカル重合性化合物の含有量が９０重量部を超えると、得られる表示デバイス用前面板貼り合わせ用接着剤が前面板と基板とを貼り合わせる際に、硬化収縮が大きくなって変形したり、粘度が低くなりすぎたりすることがある。上記単官能ラジカル重合性化合物の含有量のより好ましい下限は１０重量部、より好ましい上限は８０重量部である。【００２１】
本発明の表示デバイス用前面板貼り合わせ用接着剤は、上記単官能ラジカル重合性化合物のホモポリマーを含有する。硬化収縮を低減し、接着性や寸法安定性を向上させたり、粘度を調整したりするために配合するポリマーとして上記単官能ラジカル重合性化合物のホモポリマーを用いることにより、光照射後の硬化物が白濁することを抑制することができる。【００２２】
上記単官能ラジカル重合性化合物のホモポリマーのガラス転移温度の好ましい上限は２５℃である。上記単官能ラジカル重合性化合物のホモポリマーのガラス転移温度が２５℃を超えると、得られる表示デバイスが耐衝撃性に劣るものとなることがある。【００２３】
上記単官能ラジカル重合性化合物のホモポリマーのゲルパーミエーションクロマトグラフィー（ＧＰＣ）により測定したポリスチレン換算による重量平均分子量の好ましい下限は３０００、好ましい上限は２０万である。上記単官能ラジカル重合性化合物のホモポリマーの重量平均分子量が３０００未満であると、得られる表示デバイス用前面板貼り合わせ用接着剤が前面板や基材との接着性に劣るものとなったり、粘度が不充分なものとなったりすることがある。上記単官能ラジカル重合性化合物のホモポリマーの重量平均分子量が２０万を超えると、得られる表示デバイス用前面板貼り合わせ用接着剤の粘度が高くなりすぎ、塗工が困難になることがある。上記単官能ラジカル重合性化合物のホモポリマーの重量平均分子量のより好ましい下限は２万、より好ましい上限は８万である。
なお、ＧＰＣよってポリスチレン換算による重量平均分子量を測定する際のカラムとしては、例えば、ＬＦ−８０４（ＳＨＯＫＯ社製）等が挙げられる。【００２４】
上記単官能ラジカル重合性化合物のホモポリマーの含有量は特に限定されないが、上記単官能ラジカル重合性化合物、上記単官能ラジカル重合性化合物のホモポリマー、及び、上記多官能ラジカル重合性化合物の合計１００重量部に対して、好ましい下限は１０重量部、好ましい上限は８０重量部である。上記単官能ラジカル重合性化合物のホモポリマーの含有量が１０重量部未満であると、硬化収縮が大きく、得られる表示デバイス用前面板貼り合わせ用接着剤が前面板や前面板を貼り合わせる基材との接着性に劣るものとなったり、変形したり、粘度が不充分なものとなったりすることがある。上記単官能ラジカル重合性化合物のホモポリマーの含有量が８０重量部を超えると、得られる表示デバイス用前面板貼り合わせ用接着剤の粘度が高くなりすぎ、塗工が困難になることがある。上記単官能ラジカル重合性化合物のホモポリマーの含有量のより好ましい下限は２０重量部、より好ましい上限は７０重量部である。【００２５】
本発明の表示デバイス用前面板貼り合わせ用接着剤は、多官能ラジカル重合性化合物を含有する。上記多官能ラジカル重合性化合物を含有することにより、本発明の表示デバイス用前面板貼り合わせ用接着剤は、硬化後に架橋体となり、高温でも形状維持が可能となる。【００２６】
上記多官能ラジカル重合性化合物としては、例えば、ビスフェノールＡジグリシジルエーテルジアクリレート、ポリエチレングリコールジグリシジルエーテルジアクリレート等の多官能エポキシアクリレートや、トリメチロールプロパントリアクリレート、テトラメチロールメタンテトラアクリレート、ペンタエリスリトールトリアクリレート、ペンタエリスリトールテトラアクリレート、ジペンタエリスリトールモノヒドロキシペンタアクリレート、ジペンタエリスリトールヘキサアクリレート、１，４−ブチレングリコールジアクリレート、１，６−ヘキサンジオールジアクリレート、ポリエチレングリコールジアクリレート、ポリプロピレンジアクリレート、トリシクロデカンジメタノールジアクリレート等が挙げられる。これらの多官能ラジカル重合性化合物は単独で用いてもよいし、２種以上を併用してもよい。
なかでも、親水性基と疎水性基を分子内に有することから、トリシクロデカンジメタノールジアクリレートが好ましい。【００２７】
上記多官能ラジカル重合性化合物の含有量は特に限定されないが、上記単官能ラジカル重合性化合物、上記単官能ラジカル重合性化合物のホモポリマー、及び、上記多官能ラジカル重合性化合物の合計１００重量部に対して、好ましい下限は１重量部、好ましい上限は３０重量部である。上記多官能ラジカル重合性化合物の含有量が１重量部未満であると、架橋が不充分となり、高温時にずれが生じることがある。上記多官能ラジカル重合性化合物の含有量が３０重量部を超えると硬くなりすぎ、耐衝撃性が低下することがある。上記多官能ラジカル重合性化合物の含有量のより好ましい下限は５重量部、より好ましい上限は２０重量部である。【００２８】
本発明の表示デバイス用前面板貼り合わせ用接着剤は、光ラジカル重合開始剤を含有する。
光ラジカル重合開始剤は特に限定されず、例えば、ベンゾフェノン系化合物、アセトフェノン系化合物、アシルフォスフィンオキサイド系化合物、チタノセン系化合物、オキシムエステル系化合物、ベンゾインエーテル系化合物、チオキサントン等が挙げられる。【００２９】
上記光ラジカル重合開始剤のうち市販されているものとしては、例えば、イルガキュア１８４、イルガキュア３６９、イルガキュア３７９、イルガキュア６５１、イルガキュア８１９、イルガキュア９０７、イルガキュア２９５９、イルガキュアＯＸＥ０１、ルシリンＴＰＯ（いずれもＢＡＳＦ  Ｊａｐａｎ社製）、ベンゾインメチルエーテル、ベンゾインエチルエーテル、ベンゾインイソプロピルエーテル（以上、いずれも東京化成工業社製）等が挙げられる。なかでも吸収波長域が広いことから、イルガキュア６５１、イルガキュア９０７、ベンゾインイソプロピルエーテル、及び、ルシリンＴＰＯが好適である。これらの光ラジカル重合開始剤は単独で用いてもよいし、２種以上を併用してもよい。【００３０】
上記光ラジカル重合開始剤の含有量は特に限定されないが、上記単官能ラジカル重合性化合物、上記単官能ラジカル重合性化合物のホモポリマー、及び、上記多官能ラジカル重合性化合物の合計１００重量部に対して、好ましい下限は０．５重量部、好ましい上限は１０重量部である。上記光ラジカル重合開始剤の含有量が０．５重量部未満であると、重合が充分に進行しなかったり、得られる表示デバイス用前面板貼り合わせ用接着剤の硬化反応が遅くなりすぎたりすることがある。上記光ラジカル重合開始剤の含有量が１０重量部を超えると、得られる表示デバイス用前面板貼り合わせ用接着剤の硬化反応が速くなりすぎて、作業性が低下したり、得られる表示デバイス用前面板貼り合わせ用接着剤が不均一な硬化物となったりすることがある。上記光ラジカル重合開始剤の含有量のより好ましい下限は１重量部、より好ましい上限は５重量部である。【００３１】
本発明の表示デバイス用前面板貼り合わせ用接着剤は、熱ラジカル重合開始剤を含有することが好ましい。
上記熱ラジカル重合開始剤としては、１００℃以下の温度で分解してラジカルを生ずるものであればいずれも使用可能であり、成膜加工温度、架橋温度、貯蔵安定性等を考慮して選択して使用することができる。なかでも、半減期１０時間の分解温度が７０℃以下のものが、低温硬化性が良いことから好適に使用される。
上記熱ラジカル重合開始剤としては、例えば、アゾ化合物、有機過酸化物等が挙げられる。なかでも、有機過酸化物が好ましい。【００３２】
上記有機過酸化物としては、例えば、２，５−ジメチルヘキサン−２，５−ジハイドロキシパーオキサイド、２，５−ジメチル−２，５−ジ（ｔ−ブチルパーオキシ）ヘキシン−３、ジ−ｔ−ブチルパーオキサイド、ｔ−ブチルクミルパーオキサイド、２，５−ジメチル−２，５−ジ（ｔ−ブチルパーオキシ）ヘキサン、ジクミルパーオキサイド、α，α’−ビス（ｔ−ブチルパーオキシイソプロピル）ベンゼン、ｎ−ブチル−４，４−ビス−（ｔ−ブチルパーオキシ）バレレート、２，２−ビス（ｔ−ブチルパーオキシ）ブタン、１，１−ビス（ｔ−ブチルパーオキシ）シクロヘキサン、１，１−ビス（ｔ−ブチルパーオキシ）−３，３，５−トリメチルシクロヘキサン、ｔ−ブチルパーオキシベンゾエート、ベンゾイルパーオキサイド、ｔ−ブチルパーオキシアセテート、１，１−ビス（ｔ−ブチルパーオキシ）−３，３，５−トリメチルシクロヘキサン、１，１−ビス（ｔ−ブチルパーオキシ）シクロヘキサン、メチルエチルケトンパーオキサイド、ｔ−ブチルハイドロパーオキサイド、ｐ−メンタンハイドロパーオキサイド、ヒドロキシヘプチルパーオキサイド、クロルヘキサノンパーオキサイド、オクタノイルパーオキサイド、デカノイルパーオキサイド、ラウロイルパーオキサイド、クミルパーオキシオクトエート、クミルパーオキシネオデカネート、サクシニックアジットパーオキサイド、アセチルパーオキサイド、ｔ−ブチルパーオキシ（２−エチルヘキサノエート）、ｍ−トルオイルパーオキサイド、ベンゾイルパーオキサイド、ｔ−ブチルパーオキシイソブチレート、２，４−ジクロロベンゾイルパーオキサイド、ｔ−ヘキシルパーオキシピバレート等が挙げられる。これらの熱ラジカル重合開始剤は、単独で用いてもよいし、２種以上を併用してもよい。【００３３】
上記熱ラジカル重合開始剤の含有量は特に限定されないが、上記単官能ラジカル重合性化合物、上記単官能ラジカル重合性化合物のホモポリマー、及び、上記多官能ラジカル重合性化合物の合計１００重量部に対して、好ましい下限は０．１重量部、好ましい上限は１０重量部である。上記熱ラジカル重合開始剤の含有量が０．１重量部未満であると、重合が充分に進行しなかったり、得られる表示デバイス用前面板貼り合わせ用接着剤の硬化反応が遅くなりすぎたりすることがある。上記熱ラジカル重合開始剤の含有量が１０重量部を超えると、硬化時に発泡したり、得られる表示デバイス用前面板貼り合わせ用接着剤の貯蔵安定性が悪く、粘度が上昇したりすることがある。上記熱ラジカル重合開始剤の含有量のより好ましい下限は１重量部である。【００３４】
本発明の表示デバイス用前面板貼り合わせ用接着剤は、本発明の目的を阻害しない範囲で、接着促進剤としてシランカップリング剤を含有してもよい。
上記シランカップリング剤としては、具体的には例えば、ビニルトリエトキシシラン、ビニルトリス（β−メトキシエトキシ）シラン、γ−メタクリロキシプロピルトリメトキシシラン、ビニルトリアセトキシシラン、γ−グリシドキシプロピルトリメトキシシラン、γ−グリシドキシプロピルトリエトキシシラン、β−（３，４−エポキシシクロヘキシル）エチルトリメトキシシラン、γ−クロロプロピルメトキシシラン、ビニルトリクロロシラン、γ−メルカプトプロピルトリメトキシシラン、γ−アミノプロピルトリエトキシシラン、Ｎ−β（アミノエチル）−γ−アミノプロピルトリメトキシシラン等が挙げられる。これらのシランカップリング剤は単独で用いてもよいし、２種以上を併用してもよい。【００３５】
上記シランカップリング剤の含有量は特に限定されないが、上記単官能ラジカル重合性化合物、上記単官能ラジカル重合性化合物のホモポリマー、及び、上記多官能ラジカル重合性化合物の合計１００重量部に対して、好ましい下限は０．０１重量部、好ましい上限は５重量部である。上記シランカップリング剤の含有量が０．０１重量部未満であると、得られる表示デバイス用前面板貼り合わせ用接着剤の接着性を向上させる効果が充分に得られないことがある。上記シランカップリング剤の含有量が５重量部を超えると、余剰のシランカップリング剤がブリードアウトすることがある。上記シランカップリング剤の含有量のより好ましい下限は０．５重量部である。【００３６】
本発明の表示デバイス用前面板貼り合わせ用接着剤は、本発明の目的を阻害しない範囲で充填剤を含有してもよい。
上記充填剤は特に限定されず、例えば、無機フィラー、有機フィラー等が挙げられる。
上記無機フィラーは特に限定されず、例えば、タルク、シリカ、スメクタイト、ベントナイト、炭酸カルシウム、炭酸マグネシウム、アルミナ、モンモリロナイト、珪藻土、酸化マグネシウム、酸化チタン、水酸化マグネシウム、水酸化アルミニウム、ガラスビーズ、硫酸バリウム、石膏、珪酸カルシウム、セリサイト活性白土等が挙げられる。
上記有機フィラーは特に限定されず、例えば、ポリエステル微粒子、ポリウレタン微粒子、ビニル重合体微粒子、アクリル重合体微粒子等が挙げられる。
これらの充填剤は単独で用いてもよいし、２種以上を併用してもよい。【００３７】
本発明の表示デバイス用前面板貼り合わせ用接着剤を製造する方法は特に限定されず、例えば、ホモディスパー、ホモミキサー、万能ミキサー、プラネタリウムミキサー、ニーダー、３本ロール等の混合機を用いて、上記単官能ラジカル重合性化合物と、上記単官能ラジカル重合性化合物のホモポリマーと、上記多官能ラジカル重合性化合物と、上記光ラジカル重合開始剤と、上記熱ラジカル重合開始剤や上記シランカップリング剤等の添加剤とを混合する方法が挙げられる。【００３８】
本発明の表示デバイス用前面板貼り合わせ用接着剤の粘度は、特に限定されないが、Ｅ型粘度計を用いて２５℃、２．５ｒｐｍの条件で測定した粘度の好ましい下限は２０ｍＰａ・ｓ、好ましい上限は５０万ｍＰａ・ｓである。上記粘度が２０ｍＰａ・ｓ未満であると、塗工時に表示デバイス用前面板貼り合わせ用接着剤が流れ出すことがある。上記表示デバイス用前面板貼り合わせ用接着剤の粘度が５０万ｍＰａ・ｓを超えると、塗工が困難となることがある。上記表示デバイス用前面板貼り合わせ用接着剤の粘度のより好ましい下限は５０ｍＰａ・ｓ、より好ましい上限は２０万ｍＰａ・ｓである。【００３９】
基材と前面板とを、表示デバイス用前面板貼り合わせ用接着剤を用いて貼り合わせる表示デバイスの製造方法であって、上記基材及び上記前面板の少なくとも一方に本発明の表示デバイス用前面板貼り合わせ用接着剤を塗布する工程と、上記基材と上記前面板とを貼り合わせて、光を照射することにより上記表示デバイス用前面板貼り合わせ用接着剤を硬化させる工程とを含有する表示デバイスの製造方法もまた、本発明の１つである。【００４０】
上記基材及び上記前面板の少なくとも一方に本発明の表示デバイス用前面板貼り合わせ用接着剤を塗布する工程において、本発明の表示デバイス用前面板貼り合わせ用接着剤は、前面板に塗工してもよいし、前面板を貼り合わせる基材に塗工してもよい。塗工後の本発明の表示デバイス用前面板貼り合わせ用接着剤による粘着層の厚さは、材質や用途等により適宜決定されるが、通常１〜２００μｍ程度である。【００４１】
上記前面板としては、ガラス、ポリカーボネート、アクリル等の保護パネルや、抵抗式又は静電容量式のタッチパネルや、３Ｄ表示のためのレンチキュラーレンズや、パララックスバリアと呼ばれるバリア用液晶パネル等が挙げられる。
また、上記前面板を貼り合わせる基材としては、液晶パネルモジュール、有機ＥＬパネルモジュール、プラズマディスプレイ、電子ペーパー等が挙げられる。
更に、本発明の表示デバイス用前面板貼り合わせ用接着剤は、異なる前面板同士の接着にも使用できる。【００４２】
本発明の表示デバイス用前面板貼り合わせ用接着剤を塗工する方法は特に限定されず、例えば、ロールコーターやダイコーター等の塗工機を用いて行うことができる。特に、均一に塗工するためには、ダイコーター等により加熱しながら基材に塗工することが好ましい。【００４３】
上記基材と上記前面板とを貼り合わせて、光を照射することにより上記表示デバイス用前面板貼り合わせ用接着剤を硬化させる工程において、本発明の表示デバイス用前面板貼り合わせ用接着剤は、塗工後、３００ｎｍ〜４００ｎｍの波長及び３００〜３０００ｍＪ／ｃｍ２の積算光量の光を照射することによって硬化させることができる。【００４４】
本発明の表示デバイス用前面板貼り合わせ用接着剤を硬化させるための光を照射する光源は特に限定されず、例えば、低圧水銀灯、中圧水銀灯、高圧水銀灯、超高圧水銀灯、エキシマレーザ、ケミカルランプ、ブラックライトランプ、マイクロウェーブ励起水銀灯、メタルハライドランプ、ナトリウムランプ、ハロゲンランプ、キセノンランプ、蛍光灯、太陽光、電子線照射装置等が挙げられる。これらの光源は、単独で用いられてもよく、２種以上が併用されてもよい。これらの光源の選択に際しては、上記光ラジカル重合開始剤の吸収波長に合わせて適宜選択される。【００４５】
上記光源の本発明の表示デバイス用前面板貼り合わせ用接着剤への照射手順としては、例えば、各種光源の同時照射、時間差をおいての逐次照射、同時照射と逐次照射との組み合わせ照射等が挙げられ、いずれの照射手段を用いてもよい。【００４６】
本発明の表示デバイス用前面板貼り合わせ用接着剤の硬化物は、厚さを３００μｍとしたときの波長４０５ｎｍの光の透過率の好ましい下限が９０％である。上記透過率が９０％未満であると、得られる表示デバイスが光学特性に劣るものとなることがある。
本発明の表示素子用前面板貼り合わせ用接着剤の硬化物は、厚さを３００μｍとしたときの曇値（ヘーズ）が２以下であることが好ましい。上記曇値が２を超えると、得られる表示素子が濁ったものとなることがある。上記曇値は、１以下であることがより好ましい。【００４７】
本発明の表示デバイス用前面板貼り合わせ用接着剤を用いて表示デバイスを製造する方法としては、例えば、前面板又は前面板を貼り合わせる基材の全面若しくは一部に本発明の表示デバイス用前面板貼り合わせ用接着剤を塗布し、本発明の表示デバイス用前面板貼り合わせ用接着剤を介して基材と前面板とを貼り合わせ、紫外線を照射して製造する方法等が挙げられる。【００４８】
図１は、本発明の表示デバイス用前面板貼り合わせ用接着剤を用いた表示デバイスの一例を示す断面図である。図１に示した表示デバイスは、前面板１と基材２とが表示デバイス用前面板貼り合わせ用接着剤３を介して貼り合わされている。また、前面板１は遮光部４と光透過部５とを有し、表示デバイス用前面板貼り合わせ用接着剤３のうち、遮光部４の下に位置する部分には、前面板側から入射される光が届きにくくなっている。
図１に示した表示デバイスのように、基材や前面板に不透明電極やブラックマトリックス等の遮光部が形成されている場合、光を照射するとともに、加熱することにより、遮光部に位置する表示デバイス用前面板貼り合わせ用接着剤を硬化させることができる。
光を照射するとともに、加熱することにより、表示デバイス用前面板貼り合わせ用接着剤を硬化させる場合、本発明の表示デバイス用前面板貼り合わせ用接着剤は、上記熱ラジカル重合開始剤を含有することが好ましい。【００４９】
また、本発明の表示デバイス用前面板貼り合わせ用接着剤は、２種以上を組み合わせた接着剤セットとして使用してもよく、本発明の表示デバイス用前面板貼り合わせ用接着剤よりなる粘度の高い周辺用接着剤（ダム剤）と、内部を満たすための、該周辺接着剤より粘度の低い本発明の表示デバイス用前面板貼り合わせ用接着剤よりなる充填用接着剤（フィル剤）との表示デバイス用前面板貼り合わせ用接着剤セットを使用して、大気圧下又は減圧下で前面板と基材とを貼り合せて封止してもよい。
表示デバイスの基材と前面板との貼り合わせに用いる接着剤であって、表示デバイスの周辺部において基材と前面板とを接着するダム剤と、上記ダム剤の内側において基材と前面板とを接着するフィル剤とからなり、上記ダム剤及び上記フィル剤は、本発明の表示デバイス用前面板貼り合わせ用接着剤であって、それぞれ同じ単官能ラジカル重合性化合物、該単官能ラジカル重合性化合物のホモポリマー、多官能ラジカル重合性化合物、及び、光ラジカル重合開始剤を含有し、上記ダム剤は、上記フィル剤よりも単官能ラジカル重合性化合物のホモポリマーの含有割合が高く、Ｅ型粘度計を用いて、２５℃、２．５ｒｐｍの条件で測定した上記ダム剤の粘度が、Ｅ型粘度計を用いて、２５℃、２．５ｒｐｍの条件で測定した上記フィル剤の粘度の３〜１万倍である表示デバイス用前面板貼り合わせ用接着剤セットもまた、本発明の１つである。
なお、本明細書において、「表示デバイスの周辺部」とは、表示デバイスにおける表示画素部から表示デバイス端部までの間のいわゆる「額縁」の部分を意味する。【００５０】
表示デバイスの周辺部において基材と前面板とを接着するダム剤と、上記ダム剤の内側において基材と前面板とを接着するフィル剤とを、同じ材料を含有するものとし、ダム剤とフィル剤との粘度を特定の割合とすることにより、基材と前面板とを貼り合わせる際の接着剤のはみ出し、及び、表示デバイスの画像の歪みを抑制できる表示デバイス用前面板貼り合わせ用接着剤を得ることができる。単なるダム剤とフィル剤とからなる接着剤セットを用いる方法では、粘度が低く塗工性に優れるフィル剤の外側に、粘度の高いダム剤を塗工しておくことにより、基材と前面板とを貼り合わせた際のフィル剤のはみ出しをダム剤によって防止することができるものの、ダム剤とフィル剤の両方に透明な材料を用いた場合でも、ダム剤とフィル剤との境界部において表示デバイスの画像に歪みが生じることがある。【００５１】
本発明の表示デバイス用前面板貼り合わせ用接着剤セットにおいて、上記ダム剤及び上記フィル剤は、本発明の表示デバイス用前面板貼り合わせ用接着剤である。即ち、上記ダム剤及び上記フィル剤は、分子内に親水性基及び疎水性基を有する単官能ラジカル重合性化合物と、該単官能ラジカル重合性化合物のホモポリマーと、多官能ラジカル重合性化合物と、光ラジカル重合開始剤を含有する。
また、上記ダム剤及び上記フィル剤は、同じ単官能ラジカル重合性化合物、及び、該単官能ラジカル重合性化合物のホモポリマーを含有し、上記ダム剤は、上記フィル剤よりも単官能ラジカル重合性化合物のホモポリマーの含有割合が高い。【００５２】
上記ダム剤における単官能ラジカル重合性化合物の含有量は特に限定されないが、単官能ラジカル重合性化合物、単官能ラジカル重合性化合物のホモポリマー、及び、多官能ラジカル重合性化合物の合計１００重量部に対して、好ましい下限は３重量部、好ましい上限は５０重量部である。上記ダム剤における単官能ラジカル重合性化合物の含有量が３重量部未満であると、得られるダム剤の粘度が高くなりすぎ、塗工が困難になることがある。上記ダム剤における単官能ラジカル重合性化合物の含有量が５０重量部を超えると、得られるダム剤の粘度が低くなりすぎ、ダム剤やフィル剤が基材と前面板とを貼り合わせる際にはみ出したり、ダム剤の硬化収縮が大きくなって変形したりすることがある。上記ダム剤における単官能ラジカル重合性化合物の含有量のより好ましい下限は５重量部、より好ましい上限は３０重量部である。【００５３】
上記フィル剤における単官能ラジカル重合性化合物の含有量は特に限定されないが、単官能ラジカル重合性化合物、単官能ラジカル重合性化合物のホモポリマー、及び、多官能ラジカル重合性化合物の合計１００重量部に対して、好ましい下限は１０重量部、好ましい上限は９５重量部である。上記フィル剤における単官能ラジカル重合性化合物の含有量が１０重量部未満であると、得られるフィル剤の粘度が高くなりすぎ、塗工が困難になることがある。上記フィル剤における単官能ラジカル重合性化合物の含有量が９５重量部を超えると、フィル剤の硬化収縮が大きくなって変形することがある。上記フィル剤における単官能ラジカル重合性化合物の含有量のより好ましい下限は３０重量部、より好ましい上限は９０重量部である。【００５４】
上記ダム剤は、上記フィル剤よりも単官能ラジカル重合性化合物のホモポリマーの含有割合が高い。
上記ダム剤における単官能ラジカル重合性化合物のホモポリマーの含有量は、上記フィル剤よりも含有割合が高ければ特に限定されないが、単官能ラジカル重合性化合物、単官能ラジカル重合性化合物のホモポリマー、及び、多官能ラジカル重合性化合物の合計１００重量部に対して、好ましい下限は３０重量部、好ましい上限は９５重量部である。上記ダム剤における単官能ラジカル重合性化合物のホモポリマーの含有量が３０重量部未満であると、硬化収縮が大きく、得られるダム剤が前面板や前面板を貼り合わせる基材との接着性に劣るものとなったり、変形したり、ダム剤の粘度が不充分となってダム剤やフィル剤が基材と前面板とを貼り合わせる際にはみ出したりすることがある。上記ダム剤における単官能ラジカル重合性化合物のホモポリマーの含有量が９５重量部を超えると、ダム剤の粘度が高くなりすぎ、塗工が困難になることがある。上記ダム剤における単官能ラジカル重合性化合物のホモポリマーの含有量のより好ましい下限は５０重量部、より好ましい上限は９０重量部である。【００５５】
上記フィル剤における単官能ラジカル重合性化合物のホモポリマーの含有量は、上記ダム剤よりも含有割合が低ければ特に限定されないが、単官能ラジカル重合性化合物、単官能ラジカル重合性化合物のホモポリマー、及び、多官能ラジカル重合性化合物の合計１００重量部に対して、好ましい下限は１重量部、好ましい上限は７０重量部である。上記フィル剤における単官能ラジカル重合性化合物のホモポリマーの含有量が１重量部未満であると、硬化収縮が大きく、得られるフィル剤が前面板や前面板を貼り合わせる基材との接着性に劣るものとなったり、変形したりすることがある。上記フィル剤における単官能ラジカル重合性化合物のホモポリマーの含有量が７０重量部を超えると、得られるフィル剤の粘度が高くなりすぎ、塗工が困難になることがある。上記フィル剤における単官能ラジカル重合性化合物のホモポリマーの含有量のより好ましい下限は５重量部、より好ましい上限は５０重量部である。【００５６】
Ｅ型粘度計を用いて、２５℃、２．５ｒｐｍの条件で測定した上記フィル剤の粘度に対する、Ｅ型粘度計を用いて、２５℃、２．５ｒｐｍの条件で測定した上記ダム剤の粘度の比率の下限は３倍、上限は１万倍である。上記ダム剤の粘度が上記フィル剤の粘度の３倍未満であると、ダム剤やフィル剤が基材と前面板とを貼り合わせる際にはみ出すことがある。上記ダム剤の粘度が上記フィル剤の粘度の１万倍を超えると、ダム剤の塗工が困難になったり、硬化収縮率の差による基材の歪みが発生したりすることがある。上記フィル剤の粘度に対する上記ダム剤の粘度の比率の好ましい下限は５倍、好ましい上限は５０００倍、より好ましい下限は１０倍、より好ましい上限は１０００倍である。【００５７】
上記ダム剤は、Ｅ型粘度計を用いて２５℃、２．５ｒｐｍの条件で測定した粘度の好ましい下限が３０００ｍＰａ・ｓ、好ましい上限が５０万ｍＰａ・ｓである。上記ダム剤の粘度が３０００ｍＰａ・ｓ未満であると、塗工時や基材と前面板を貼り合わせる際にダム剤やフィル剤が流れ出すことがある。上記ダム剤の粘度が５０万ｍＰａ・ｓを超えると、ダム剤の塗工が困難となることがある。上記ダム剤の粘度のより好ましい下限は５０００ｍＰａ・ｓ、より好ましい上限は３０万ｍＰａ・ｓである。【００５８】
上記フィル剤は、Ｅ型粘度計を用いて２５℃、２．５ｒｐｍの条件で測定した粘度の好ましい下限が１０ｍＰａ・ｓ、好ましい上限が３万ｍＰａ・ｓである。上記フィル剤の粘度が１０ｍＰａ・ｓ未満であると、硬化収縮が大きくひずみが発生することがある。上記フィル剤の粘度が３万ｍＰａ・ｓを超えると、フィル剤の塗工が困難となることがある。上記表示デバイス用前面板貼り合わせ用接着剤の粘度のより好ましい下限は１００ｍＰａ・ｓ、より好ましい上限は１万ｍＰａ・ｓである。【００５９】
基材と前面板とを、表示デバイス用前面板貼り合わせ用接着剤を用いて貼り合わせる表示デバイスの製造方法であって、基材及び前面板の少なくとも一方の周辺部にダム剤を枠状に塗工する工程と、上記塗工したダム剤の枠内にフィル剤を塗工する工程と、上記ダム剤及び上記フィル剤を介して、上記基材と上記前面板とを貼り合わせて、光を照射することにより、上記ダム剤及び上記フィル剤を硬化させる工程とを有し、上記ダム剤及び上記フィル剤は、本発明の表示デバイス用前面板貼り合わせ用接着剤セットのダム剤及びフィル剤である表示デバイスの製造方法もまた、本発明の１つである。【００６０】
上記基材及び前面板の少なくとも一方の周辺部にダム剤を枠状に塗工する工程において、上記ダム剤は、前面板に塗工してもよいし、前面板を貼り合わせる基材に塗工してもよい。塗工後のダム剤による粘着層の厚さは、材質や用途等により適宜決定されるが、通常１〜２００μｍ程度である。【００６１】
上記基材及び前面板の少なくとも一方の周辺部にダム剤を枠状に塗工する工程において、上記ダム剤を塗工する方法は特に限定されず、例えば、ディスペンスやスクリーン印刷等を用いる方法が挙げられる。
また、上記塗工したダム剤の枠内にフィル剤を塗工する工程において、上記フィル剤を塗工する方法は特に限定されず、例えば、ディスペンス、スクリーン印刷、インクジェット等を用いる方法が挙げられる。
上記ダム剤及び上記フィル剤は、均一に塗工するために、加熱しながら塗工することが好ましい。【００６２】
上記ダム剤及び上記フィル剤を介して、上記基材と上記前面板とを貼り合わせて、光を照射することにより、上記ダム剤及び上記フィル剤を硬化させる工程において、上記ダム剤及び上記フィル剤を硬化させるために照射する光としては、３００ｎｍ〜４００ｎｍの波長及び３００〜３０００ｍＪ／ｃｍ２の積算光量の光であることが好ましい。【００６３】
上記ダム剤及び上記フィル剤を硬化させるための光を照射する光源は特に限定されず、例えば、低圧水銀灯、中圧水銀灯、高圧水銀灯、超高圧水銀灯、エキシマレーザ、ケミカルランプ、ブラックライトランプ、マイクロウェーブ励起水銀灯、メタルハライドランプ、ナトリウムランプ、ハロゲンランプ、キセノンランプ、蛍光灯、太陽光、電子線照射装置等が挙げられる。これらの光源は、単独で用いられてもよく、２種以上が併用されてもよい。これらの光源の選択に際しては、上記光ラジカル重合開始剤の吸収波長に合わせて適宜選択される。【００６４】
上記光源からの光の照射手順としては、例えば、各種光源の同時照射、時間差をおいての逐次照射、同時照射と逐次照射との組み合わせ照射等が挙げられ、いずれの照射手段を用いてもよい。【００６５】
上記ダム剤及び上記フィル剤の硬化物は、厚さを３００μｍとしたときの波長４０５ｎｍの光の透過率の好ましい下限が９０％である。上記透過率が９０％未満であると、得られる表示デバイスが光学特性に劣るものとなることがある。【００６６】
本発明の表示デバイス用前面板貼り合わせ用接着剤セットを使用する場合において、図１に示した表示デバイスのように基材や前面板に不透明電極やブラックマトリックス等の遮光部が形成されている場合、光を照射するとともに、加熱することにより、遮光部に位置するダム剤やフィル剤を硬化させることができる。
光を照射するとともに、加熱することにより、上記ダム剤や上記フィル剤を硬化させる場合、上記ダム剤及び上記フィル剤は、上記熱ラジカル重合開始剤を含有することが好ましい。【００６７】
本発明の表示デバイス用前面板貼り合わせ用接着剤及び本発明の表示デバイス用前面板貼り合わせ用接着剤セットは、表示デバイスに好適に使用することができる。本発明の表示デバイス用前面板貼り合わせ用接着剤又は本発明の表示デバイス用前面板貼り合わせ用接着剤セットを用いてなる表示デバイスもまた、本発明の一つである。
【発明の効果】
【００６８】
本発明によれば、透明性、及び、硬化物の耐湿性に優れ、かつ、前面板と前面板を貼り合わせる基材との極性が大きく異なる場合でも前面板と基材とを充分に接着することができる表示デバイス用前面板貼り合わせ用接着剤を提供することができる。また、本発明によれば、該表示デバイス用前面板貼り合わせ用接着剤を用いてなる表示デバイスを提供することができる。
【図面の簡単な説明】
【００６９】
【図１】図１は、本発明の表示デバイス用前面板貼り合わせ用接着剤を用いた表示デバイスの一例を示す断面図である。
【発明を実施するための形態】
【００７０】
以下に実施例を掲げて本発明を更に詳しく説明するが、本発明はこれら実施例のみに限定されない。
【００７１】
（実施例１）
単官能ラジカル重合性化合物としてフェノキシジエチレングリコールアクリレート（ダイセルサイテック社製、「ＥＢＥＣＲＹＬ１１０」）４０重量部と、フェノキシジエチレングリコールアクリレートのホモポリマー（ガラス転移温度−１５℃、重量平均分子量３万）５０重量部と、多官能ラジカル重合性化合物としてトリシクロデカンジメタノールジアクリレート（ダイセルサイテック社製、「ＩＲＲ−２１４Ｋ」）１０重量部と、光ラジカル重合開始剤として１−ヒドロキシシクロヘキシルフェニルケトン（ＢＡＳＦ  Ｊａｐａｎ社製、「イルガキュア１８４」）１重量部と、熱ラジカル重合開始剤としてベンゾイルパーオキサイド（日油社製、「ナイパーＢＷ」）２重量部と、シランカップリング剤としてγ−グリシドキシプロピルメチルジエトキシシラン（信越シリコーン社製、「ＫＢＭ−４０３」）１重量部とを、ホモディスパー型攪拌混合機（プライミクス社製、「ホモディスパーＬ型」）を用い、攪拌速度３０００ｒｐｍで均一に攪拌混合して表示デバイス用前面板貼り合わせ用接着剤を得た。
【００７２】
（実施例２）
単官能ラジカル重合性化合物としてフェノキシジエチレングリコールアクリレートに代えてノニルフェニルテトラエチレングリコールアクリレート（共栄社化学社製、「ライトアクリレートＮＰ−４ＥＡ」）４０重量部を配合し、フェノキシジエチレングリコールアクリレートのホモポリマーに代えてノニルフェニルテトラエチレングリコールアクリレートのホモポリマー（ガラス転移温度−２５℃、重量平均分子量５万）５０重量部を配合したこと以外は、実施例１と同様にして表示デバイス用前面板貼り合わせ用接着剤を得た。
【００７３】
（実施例３）
単官能ラジカル重合性化合物としてフェノキシジエチレングリコールアクリレートに代えて２−エチルヘキシルジエチレングリコールアクリレート（共栄社化学社製、「ライトアクリレートＥＨＤＧ−Ａ」）４０重量部を配合し、フェノキシジエチレングリコールアクリレートのホモポリマーに代えて２−エチルヘキシルジエチレングリコールアクリレートのホモポリマー（ガラス転移温度−３０℃、重量平均分子量７万）５０重量部を配合したこと以外は、実施例１と同様にして表示デバイス用前面板貼り合わせ用接着剤を得た。
【００７４】
（実施例４）
フェノキシジエチレングリコールアクリレートの配合量を９０重量部に変更し、フェノキシジエチレングリコールアクリレートのホモポリマーの配合量を５重量部に変更したこと以外は、実施例１と同様にして表示デバイス用前面板貼り合わせ用接着剤を得た。
【００７５】
（実施例５）
フェノキシジエチレングリコールアクリレートの配合量を５重量部に変更し、フェノキシジエチレングリコールアクリレートのホモポリマーの配合量を９０重量部に変更したこと以外は、実施例１と同様にして表示デバイス用前面板貼り合わせ用接着剤を得た。
【００７６】
（実施例６）
フェノキシジエチレングリコールアクリレートの配合量を４９．５重量部に変更し、トリシクロデカンジメタノールジアクリレートの配合量を０．５重量部に変更したこと以外は、実施例１と同様にして表示デバイス用前面板貼り合わせ用接着剤を得た。
【００７７】
（実施例７）
フェノキシジエチレングリコールアクリレートの配合量を１０重量部に変更し、トリシクロデカンジメタノールジアクリレートの配合量を４０重量部に変更したこと以外は、実施例１と同様にして表示デバイス用前面板貼り合わせ用接着剤を得た。
【００７８】
（実施例８）
ベンゾイルパーオキサイドを配合しなかったこと以外は、実施例１と同様にして表示デバイス用前面板貼り合わせ用接着剤を得た。
【００７９】
（実施例９）
単官能ラジカル重合性化合物としてフェノキシジエチレングリコールアクリレートに代えて２−ヒドロキシ−３−フェノキシプロピルアクリレート（共栄社化学社製、商品名「エポキシエステルＭ−６００Ａ」）４０重量部を配合し、フェノキシジエチレングリコールアクリレートのホモポリマーに代えて２−ヒドロキシ−３−フェノキシプロピルアクリレートのホモポリマー（ガラス転移温度１５℃、重量平均分子量５万）５０重量部を配合したこと以外は、実施例１と同様にして表示デバイス用前面板貼り合わせ用接着剤を得た。
【００８０】
（実施例１０）
単官能ラジカル重合性化合物としてフェノキシジエチレングリコールアクリレートに代えて、式（２−２）で表される置換基を有する単官能ラジカル重合性化合物であるジシクロペンテニルオキシエチルアクリレート（日立化成社製、「ファンクリルＦＡ−５１２ＡＳ」）４０重量部を配合し、フェノキシジエチレングリコールアクリレートのホモポリマーに代えて、ジシクロペンテニルオキシエチルアクリレートのホモポリマー（ガラス転移温度１０℃、重量平均分子量８万）５０重量部を配合したこと以外は、実施例１と同様にして表示デバイス用前面板貼り合わせ用接着剤を得た。
【００８１】
（比較例１）
フェノキシジエチレングリコールアクリレートを配合せず、トリシクロデカンジメタノールジアクリレートの配合量を５０重量部に変更したこと以外は、実施例１と同様にして表示デバイス用前面板貼り合わせ用接着剤を得た。
【００８２】
（比較例２）
単官能ラジカル重合性化合物としてフェノキシジエチレングリコールアクリレートに代えてメトキシ−トリエチレングリコールアクリレート（共栄社化学社製、「ライトアクリレートＭＴＧ−Ａ」）４０重量部を配合し、フェノキシジエチレングリコールアクリレートのホモポリマーに代えてメトキシ−トリエチレングリコールアクリレートのホモポリマー（ガラス転移温度−５０℃、重量平均分子量４万）５０重量部を配合したこと以外は、実施例１と同様にして表示デバイス用前面板貼り合わせ用接着剤を得た。
【００８３】
（比較例３）
単官能ラジカル重合性化合物としてフェノキシジエチレングリコールアクリレートに代えて２−エチルヘキシルアクリレート（東京化成社製）４０重量部を配合し、フェノキシジエチレングリコールアクリレートのホモポリマーに代えて２−エチルヘキシルアクリレートのホモポリマー（ガラス転移温度−５０℃）５０重量部を配合したこと以外は、実施例１と同様にして表示デバイス用前面板貼り合わせ用接着剤を得た。
【００８４】
（比較例４）
フェノキシジエチレングリコールアクリレートのホモポリマーを配合せず、フェノキシジエチレングリコールアクリレートの配合量を９０重量部に変更したこと以外は、実施例１と同様にして表示デバイス用前面板貼り合わせ用接着剤を得た。
【００８５】
（比較例５）
単官能ラジカル重合性化合物としてフェノキシジエチレングリコールアクリレートに代えてメトキシ−トリエチレングリコールアクリレート（共栄社化学社製、「ライトアクリレートＭＴＧ−Ａ」）４０重量部を配合したこと以外は、実施例１と同様にして表示デバイス用前面板貼り合わせ用接着剤を得た。
【００８６】
（比較例６）
フェノキシジエチレングリコールアクリレートのホモポリマーに代えてポリエステル樹脂（東洋紡社製、「バイロン５００」）５０重量部を配合したこと以外は、実施例１と同様にして表示デバイス用前面板貼り合わせ用接着剤を得た。
【００８７】
（比較例７）
トリシクロデカンジメタノールジアクリレートを配合せず、フェノキシジエチレングリコールアクリレートの配合量を５０重量部に変更したこと以外は、実施例１と同様にして表示デバイス用前面板貼り合わせ用接着剤を得た。
【００８８】
＜評価＞
実施例１〜１０及び比較例１〜７で得られた表示デバイス用前面板貼り合わせ用接着剤について以下の評価を行った。結果を表１、２に示した。
【００８９】
（１）粘度
Ｅ型粘度計を用いて、２５℃、２．５ｒｐｍの条件で、実施例１〜１０及び比較例１〜７で得られた表示デバイス用前面板貼り合わせ用接着剤の粘度を測定した。
【００９０】
（２）相溶性
実施例１〜１０及び比較例１〜７で得られた表示デバイス用前面板貼り合わせ用接着剤を目視で観察し、透明な場合を「○」、不透明な場合を「×」としてモノマー成分とポリマー成分との相溶性を評価した。
【００９１】
（３）硬化物の透明性
実施例１〜１０及び比較例１〜７で得られた表示デバイス用前面板貼り合わせ用接着剤に３０００ｍＪ／ｃｍ２の紫外線を照射して厚さ３００μｍのフィルムを作製し、波長４０５ｎｍの光の透過率が９０％以上の場合を「○」、９０％未満の場合を「×」として透明性を評価した。
【００９２】
（４）硬化物の耐湿性
実施例１〜１０及び比較例１〜７で得られた表示デバイス用前面板貼り合わせ用接着剤に３０００ｍＪ／ｃｍ２の紫外線を照射して厚さ３００μｍのフィルムを作製し、得られたフィルムを８５℃、８５％ＲＨの恒温槽に５００時間静置した。フィルムを恒温槽から取り出した後、目視にて確認し、白濁が見られず、透明であった場合を「○」、白濁がわずかに見られた場合を「△」、白濁がはっきりと見られた場合を「×」として硬化物の耐湿性を評価した。
なお、比較例１で得られた表示デバイス用前面板貼り合わせ用接着剤を用いた場合は、耐湿性の評価を行うことができなかった。
【００９３】
（５）接着性１（光硬化後）
実施例１〜１０及び比較例１〜７で得られた表示デバイス用前面板貼り合わせ用接着剤を、ワイヤーバーを用いて、ＩＴＯ蒸着ＰＥＴ（帝人社製）上に塗布し、その上からガラスを貼り合わせた。次いで、メタルハライドランプを用いて、３０００ｍＪ／ｃｍ２の紫外線を照射して接着剤を硬化させ、評価用偏光板を作製した。
得られた評価用偏光板の１８０°剥離強度を、万能試験機（島津製作所社製、「ＥＺグラフ」）を用いて、剥離速度５ｍｍ／分の条件で測定した。剥離強度が５０Ｎ／２５ｍｍ以上であった場合を「○」、２０Ｎ／２５ｍｍ以上５０Ｎ／２５ｍｍ未満であった場合を「△」、２０Ｎ／２５ｍｍ未満であった場合を「×」として接着性を評価した。
【００９４】
（６）接着性２（熱硬化後）
実施例１〜１０及び比較例１〜７で得られた表示デバイス用前面板貼り合わせ用接着剤を、ワイヤーバーを用いて、ＩＴＯ蒸着ＰＥＴ（帝人社製）上に塗布し、その上からガラスを貼り合わせた。紫外線を照射せず、８０℃で１時間加熱することにより、接着剤を硬化させ、評価用偏光板を作製した。
得られた評価用偏光板の１８０°剥離強度を、万能試験機（島津製作所社製、「ＥＺグラフ」）を用いて、剥離速度５ｍｍ／分の条件で測定した。剥離強度が５０Ｎ／２５ｍｍ以上であった場合を「○」、２０Ｎ／２５ｍｍ以上５０Ｎ／２５ｍｍ未満であった場合を「△」、２０Ｎ／２５ｍｍ未満であった場合を「×」として接着性を評価した。
なお、実施例８で得られた表示デバイス用前面板貼り合わせ用接着剤については、熱ラジカル重合開始剤を用いなかったため、接着性２の評価を行わなかった。
【００９５】
【表１】
2013035723.tif 000004
【００９６】
【表２】
2013035723.tif 000005
【００９７】
（製造例１）
（ダム剤Ａの調製）
単官能ラジカル重合性化合物としてフェノキシジエチレングリコールアクリレート（ダイセルサイテック社製、「ＥＢＥＣＲＹＬ１１０」）５重量部と、フェノキシジエチレングリコールアクリレートのホモポリマー（ガラス転移温度−１５℃、重量平均分子量３万）９０重量部と、多官能ラジカル重合性化合物としてトリシクロデカンジメタノールジアクリレート（ダイセルサイテック社製、「ＩＲＲ−２１４Ｋ」）５重量部と、光ラジカル重合開始剤として１−ヒドロキシシクロヘキシルフェニルケトン（ＢＡＳＦ  Ｊａｐａｎ社製、「イルガキュア１８４」）１重量部と、熱ラジカル重合開始剤としてベンゾイルパーオキサイド（日油社製、「ナイパーＢＷ」）２重量部と、シランカップリング剤としてγ−グリシドキシプロピルメチルジエトキシシラン（信越シリコーン社製、「ＫＢＥ−４０２」）１重量部とを、ホモディスパー型攪拌混合機（プライミクス社製、「ホモディスパーＬ型」）を用い、攪拌速度３０００ｒｐｍで均一に攪拌混合してダム剤Ａを得た。
【００９８】
（製造例２）
（ダム剤Ｂの調製）
フェノキシジエチレングリコールアクリレートの配合量を３０重量部、フェノキシジエチレングリコールアクリレートのホモポリマーの配合量を６５重量部に変更したこと以外は、製造例１と同様にしてダム剤Ｂを得た。
【００９９】
（製造例３）
（ダム剤Ｃの調製）
フェノキシジエチレングリコールアクリレートに代えてノニルフェニルテトラエチレングリコールアクリレート（共栄社化学社製、「ライトアクリレートＮＰ−４ＥＡ」）５重量部を配合し、フェノキシジエチレングリコールアクリレートのホモポリマーに代えてノニルフェニルテトラエチレングリコールアクリレートのホモポリマー（ガラス転移温度−２５℃、重量平均分子量５万）９０重量部を配合したこと以外は、製造例１と同様にしてダム剤Ｃを得た。
【０１００】
（製造例４）
（ダム剤Ｄの調製）
フェノキシジエチレングリコールアクリレートに代えて２−エチルヘキシルジエチレングリコールアクリレート（共栄社化学社製、「ライトアクリレートＥＨＤＧ−Ａ」）５重量部を配合し、フェノキシジエチレングリコールアクリレートのホモポリマーに代えて２−エチルヘキシルジエチレングリコールアクリレートのホモポリマー（ガラス転移温度−３０℃、重量平均分子量７万）９０重量部を配合したこと以外は、製造例１と同様にしてダム剤Ｄを得た。
【０１０１】
（製造例５）
（ダム剤Ｅの調製）
フェノキシジエチレングリコールアクリレートの配合量を１重量部に変更し、フェノキシジエチレングリコールアクリレートのホモポリマーの配合量を９４重量部に変更したこと以外は、製造例１と同様にしてダム剤Ｅを得た。
【０１０２】
（製造例６）
（フィル剤Ａの調製）
単官能ラジカル重合性化合物としてフェノキシジエチレングリコールアクリレート（ダイセルサイテック社製、「ＥＢＥＣＲＹＬ１１０」）４５重量部と、フェノキシジエチレングリコールアクリレートのホモポリマー（ガラス転移温度−１５℃、重量平均分子量３万）５０重量部と、多官能ラジカル重合性化合物としてトリシクロデカンジメタノールジアクリレート（ダイセルサイテック社製、「ＩＲＲ−２１４Ｋ」）５重量部と、光ラジカル重合開始剤として１−ヒドロキシシクロヘキシルフェニルケトン（ＢＡＳＦ  Ｊａｐａｎ社製、「イルガキュア１８４」）１重量部と、熱ラジカル重合開始剤としてベンゾイルパーオキサイド（日油社製、「ナイパーＢＷ」）２重量部と、シランカップリング剤としてγ−グリシドキシプロピルメチルジエトキシシラン（信越シリコーン社製、「ＫＢＥ−４０２」）１重量部とを、ホモディスパー型攪拌混合機（プライミクス社製、「ホモディスパーＬ型」）を用い、攪拌速度３０００ｒｐｍで均一に攪拌混合してフィル剤Ａを得た。
【０１０３】
（製造例７）
（フィル剤Ｂの調製）
フェノキシジエチレングリコールアクリレートの配合量を９０重量部、フェノキシジエチレングリコールアクリレートのホモポリマーの配合量を５重量部に変更したこと以外は、製造例６と同様にしてフィル剤Ｂを得た。
【０１０４】
（製造例８）
（フィル剤Ｃの調製）
フェノキシジエチレングリコールアクリレートに代えてノニルフェニルテトラエチレングリコールアクリレート（共栄社化学社製、「ライトアクリレートＮＰ−４ＥＡ」）４５重量部を配合し、フェノキシジエチレングリコールアクリレートのホモポリマーに代えてノニルフェニルテトラエチレングリコールアクリレートのホモポリマー（ガラス転移温度−２５℃、重量平均分子量５万）５０重量部を配合したこと以外は、製造例６と同様にしてフィル剤Ｃを得た。
【０１０５】
（製造例９）
（フィル剤Ｄの調製）
フェノキシジエチレングリコールアクリレートに代えて２−エチルヘキシルジエチレングリコールアクリレート（共栄社化学社製、「ライトアクリレートＥＨＤＧ−Ａ」）４５重量部を配合し、フェノキシジエチレングリコールアクリレートのホモポリマーに代えて２−エチルヘキシルジエチレングリコールアクリレートのホモポリマー（ガラス転移温度−３０℃、重量平均分子量７万）５０重量部を配合したこと以外は、製造例６と同様にしてフィル剤Ｄを得た。
【０１０６】
（製造例１０）
（フィル剤Ｅの調製）
フェノキシジエチレングリコールアクリレートの配合量を３５重量部に変更し、フェノキシジエチレングリコールアクリレートのホモポリマーの配合量を６０重量部に変更したこと以外は、製造例６と同様にしてフィル剤Ｅを得た。
【０１０７】
＜評価＞
製造例１〜１０で得られたダム剤Ａ〜Ｅ、フィル剤Ａ〜Ｅについて以下の評価を行った。結果を表３に示した。
【０１０８】
（１）粘度
Ｅ型粘度計を用いて、２５℃、２．５ｒｐｍの条件で、ダム剤Ａ〜Ｅ、フィル剤Ａ〜Ｅの粘度を測定した。
【０１０９】
（２）相溶性
ダム剤Ａ〜Ｅ、フィル剤Ａ〜Ｅを目視で観察し、透明な場合を「○」、不透明な場合を「×」としてモノマー成分とポリマー成分との相溶性を評価した。
【０１１０】
（３）硬化物の透明性
ダム剤Ａ〜Ｅ、フィル剤Ａ〜Ｅに３０００ｍＪ／ｃｍ２の紫外線を照射して厚さ３００μｍのフィルムを作製し、波長４０５ｎｍの光の透過率が９０％以上の場合を「○」、９０％未満の場合を「×」として透明性を評価した。
【０１１１】
（４）硬化物の耐湿性
ダム剤Ａ〜Ｅ、フィル剤Ａ〜Ｅに３０００ｍＪ／ｃｍ２の紫外線を照射して厚さ３００μｍのフィルムを作製し、得られたフィルムを８５℃、８５％ＲＨの恒温槽に５００時間静置した。フィルムを恒温槽から取り出した後、目視にて確認し、白濁が見られず、透明であった場合を「○」、白濁がわずかに見られた場合を「△」、白濁がはっきりと見られた場合を「×」として硬化物の耐湿性を評価した。
【０１１２】
（５）接着性
ダム剤Ａ〜Ｅ、フィル剤Ａ〜Ｅを、ワイヤーバーを用いて、ＩＴＯ蒸着ＰＥＴ（帝人社製）上に塗布し、その上からガラスを貼り合わせた。次いで、メタルハライドランプを用いて、３０００ｍＪ／ｃｍ２の紫外線を照射して接着剤を硬化させ、評価用偏光板を作製した。
得られた評価用偏光板の１８０°剥離強度を、万能試験機（島津製作所社製、「ＥＺグラフ」）を用いて、剥離速度５ｍｍ／分の条件で測定した。剥離強度が５０Ｎ／２５ｍｍ以上であった場合を「○」、２０Ｎ／２５ｍｍ以上５０Ｎ／２５ｍｍ未満であった場合を「△」、２０Ｎ／２５ｍｍ未満であった場合を「×」として接着性を評価した。
【０１１３】
【表３】
2013035723.tif 000006
【０１１４】
（実施例１１）
液晶パネルの周辺部にディスペンサー（武蔵エンジニアリング社製、「ショットマスター３」）を用いてダム剤Ａを枠状に塗工した。次いで、液晶パネルのダム剤Ａの枠内に、ディスペンサーを用いてフィル剤Ａを塗工した。ダム剤Ａ及びフィル剤Ａを塗工した液晶パネルに前面板としてガラス板（無アルカリガラス、厚み０．７ｍｍ）を貼り合わせ、メタルハライドランプを用いて、３０００ｍＪ／ｃｍ２の紫外線を照射してダム剤Ａ及びフィル剤Ａを硬化させ、表示デバイスを作製した。
得られた表示デバイスを目視にて確認したところ、ダム剤及びフィル剤のはみ出しや流れ出しはなく、ダム剤とフィル剤との境界線も見えなかった。
【０１１５】
（実施例１２）
フィル剤Ａに代えてフィル剤Ｂを用いたこと以外は、実施例１１と同様にして表示デバイスを作製した。
得られた表示デバイスを目視にて確認したところ、ダム剤及びフィル剤のはみ出しや流れ出しはなく、ダム剤とフィル剤との境界線も見えなかった。
【０１１６】
（実施例１３）
ダム剤Ａに代えてダム剤Ｂを用いたこと以外は、実施例１１と同様にして表示デバイスを作製した。
得られた表示デバイスを目視にて確認したところ、ダム剤及びフィル剤のはみ出しや流れ出しはなく、ダム剤とフィル剤との境界線も見えなかった。
【０１１７】
（実施例１４）
フィル剤Ａに代えてフィル剤Ｂを用い、ダム剤Ａに代えてダム剤Ｂを用いたこと以外は、実施例１１と同様にして表示デバイスを作製した。
得られた表示デバイスを目視にて確認したところ、ダム剤及びフィル剤のはみ出しや流れ出しはなく、ダム剤とフィル剤との境界線も見えなかった。
【０１１８】
（実施例１５）
フィル剤Ａに代えてフィル剤Ｃを用い、ダム剤Ａに代えてダム剤Ｃを用いたこと以外は、実施例１１と同様にして表示デバイスを作製した。
得られた表示デバイスを目視にて確認したところ、ダム剤及びフィル剤のはみ出しや流れ出しはなく、ダム剤とフィル剤との境界線も見えなかった。
【０１１９】
（実施例１６）
フィル剤Ａに代えてフィル剤Ｄを用い、ダム剤Ａに代えてダム剤Ｄを用いたこと以外は、実施例１１と同様にして表示デバイスを作製した。
得られた表示デバイスを目視にて確認したところ、ダム剤及びフィル剤のはみ出しや流れ出しはなく、ダム剤とフィル剤との境界線も見えなかった。
【０１２０】
（実施例１７）
液晶パネルの周辺部にディスペンサー（武蔵エンジニアリング社製、「ショットマスター３」）を用いてダム剤Ａを枠状に塗工した。次いで、液晶パネルのダム剤Ａの枠内に、ディスペンサーを用いてフィル剤Ａを塗工した。ダム剤Ａ及びフィル剤Ａを塗工した液晶パネルに、前面板として周囲に光を透過しない遮光部を設けたガラス板（無アルカリガラス、厚み０．７ｍｍ）を貼り合わせ、メタルハライドランプを用いて、３０００ｍＪ／ｃｍ２の紫外線を照射してダム剤Ａ及びフィル剤Ａを硬化させた。次いで、６０℃で１時間加熱することにより、遮光部によって遮蔽されていた部分のダム剤Ａ及びフィル剤Ａを硬化させて、表示デバイスを作製した。
得られた表示デバイスを目視にて確認したところ、ダム剤及びフィル剤のはみ出しや流れ出しはなく、ダム剤とフィル剤との境界線も見えなかった。
【０１２１】
（参考例１）
ダム剤Ａを用いず、ディスペンサーを用いてフィル剤Ａを液晶パネルの前面板を貼り合わせる部分全体に塗布したこと以外は、実施例１１と同様にして表示デバイスを作製した。
得られた表示デバイスを目視にて確認したところ、液晶パネルと前面板との間からフィル剤Ａのはみ出しが確認された。
【０１２２】
（参考例２）
ダム剤Ａに代えてダム剤Ｂを用い、フィル剤Ａに代えてフィル剤Ｅを用いたこと以外は、実施例１１と同様にして表示デバイスを作製した。
得られた表示デバイスを目視にて確認したところ、ダム剤が破れ、フィル剤のはみ出しが確認された。
【０１２３】
（参考例３）
ダム剤Ａに代えてダム剤Ｅを用い、フィル剤Ａに代えてフィル剤Ｂを用いたこと以外は、実施例１１と同様にして表示デバイスを作製した。
得られた表示デバイスを目視にて確認したところ、ダム剤及びフィル剤のはみ出しや流れ出しはなかったが、ダム剤とフィル剤との境界線のところでガラスの歪みが確認された。
【０１２４】
（参考例４）
ダム剤Ａに代えてダム剤Ｃを用いたこと以外は、実施例１１と同様にして表示デバイスを作製した。
得られた表示デバイスを目視にて確認したところ、ダム剤及びフィル剤のはみ出しや流れ出しはなかったが、ダム剤とフィル剤との境界線が確認できた。
【産業上の利用可能性】
【０１２５】
本発明によれば、透明性、及び、硬化物の耐湿性に優れ、かつ、前面板と前面板を貼り合わせる基材との極性が大きく異なる場合でも前面板と基材とを充分に接着することができる表示デバイス用前面板貼り合わせ用接着剤を提供することができる。また、本発明によれば、該表示デバイス用前面板貼り合わせ用接着剤を用いてなる表示デバイスを提供することができる。
【符号の説明】
【０１２６】
１  前面板
２  基材
３  表示デバイス用前面板貼り合わせ用接着剤
４  遮光部
５  光透過部
【図１】
2013035723.tif 000009
【手続補正書】
【提出日】平成24年12月26日(2012.12.26)
【手続補正１】
【補正対象書類名】特許請求の範囲
【補正対象項目名】全文
【補正方法】変更
【補正の内容】
【特許請求の範囲】
【請求項１】
表示デバイスの基材と前面板との貼り合わせに用いる接着剤であって、
分子内に親水性基及び疎水性基を有する単官能ラジカル重合性化合物と、該単官能ラジカル重合性化合物のホモポリマーと、多官能ラジカル重合性化合物と、光ラジカル重合開始剤を含有し、
前記分子内に親水性基及び疎水性基を有する単官能ラジカル重合性化合物は、２−エチルヘキシルジエチレングリコールアクリレート、又は、下記式（１）で表される化合物であることを特徴とする請求項１記載の表示デバイス用前面板貼り合わせ用接着剤。
【化１】
2013035723.tif 000010
式（１）中、Ｒ１は、水素又はメチル基を示し、Ｒ２は、炭素数１〜６の直鎖状若しくは分岐鎖状の飽和脂肪族炭化水素基、又は、２−ヒドロキシプロピレン基を示し、Ｒ３は、下記式（２−１）、（２−２）、（２−３）、又は、（２−４）で表される置換基を示し、ｎは、１〜６の整数を示す。
【化２】
2013035723.tif 000011
式（２−１）中、Ｒ４は、水素、又は、炭素数１〜１２の直鎖状若しくは分岐鎖状のアルキル基を示す。
【請求項２】
熱ラジカル重合開始剤を含有することを特徴とする請求項１記載の表示デバイス用前面板貼り合わせ用接着剤。
【請求項３】
表示デバイスの基材と前面板との貼り合わせに用いる接着剤セットであって、
表示デバイスの周辺部において基材と前面板とを接着するダム剤と、前記ダム剤の内側において基材と前面板とを接着するフィル剤とからなり、
前記ダム剤及び前記フィル剤は、請求項１又は２記載の表示デバイス用前面板貼り合わせ用接着剤であって、それぞれ同じ単官能ラジカル重合性化合物、該単官能ラジカル重合性化合物のホモポリマー、多官能ラジカル重合性化合物、及び、光ラジカル重合開始剤を含有し、
前記ダム剤は、前記フィル剤よりも単官能ラジカル重合性化合物のホモポリマーの含有割合が高く、
Ｅ型粘度計を用いて、２５℃、２．５ｒｐｍの条件で測定した前記ダム剤の粘度が、Ｅ型粘度計を用いて、２５℃、２．５ｒｐｍの条件で測定した前記フィル剤の粘度の３〜１万倍である
ことを特徴とする表示デバイス用前面板貼り合わせ用接着剤セット。
【請求項４】
基材と前面板とを、表示デバイス用前面板貼り合わせ用接着剤を用いて貼り合わせる表示デバイスの製造方法であって、
前記基材及び前記前面板の少なくとも一方に請求項１又は２記載の表示デバイス用前面板貼り合わせ用接着剤を塗布する工程と、
前記基材と前記前面板とを貼り合わせて、光を照射することにより前記表示デバイス用前面板貼り合わせ用接着剤を硬化させる工程とを含有する
ことを特徴とする表示デバイスの製造方法。
【請求項５】
基材と前面板とを貼り合わせて、光を照射することにより表示デバイス用前面板貼り合わせ用接着剤を硬化させる工程において、光を照射するとともに、加熱することにより前記表示デバイス用前面板貼り合わせ用接着剤を硬化させることを特徴とする請求項４記載の表示デバイスの製造方法。
【請求項６】
基材と前面板とを、表示デバイス用前面板貼り合わせ用接着剤を用いて貼り合わせる表示デバイスの製造方法であって、
基材及び前面板の少なくとも一方の周辺部にダム剤を枠状に塗工する工程と、
前記塗工したダム剤の枠内にフィル剤を塗工する工程と、
前記ダム剤及び前記フィル剤を介して、前記基材と前記前面板とを貼り合わせて、光を照射することにより、前記ダム剤及び前記フィル剤を硬化させる工程とを有し、
前記ダム剤及び前記フィル剤は、請求項３記載の表示デバイス用前面板貼り合わせ用接着剤セットのダム剤及びフィル剤である
ことを特徴とする表示デバイスの製造方法。
【請求項７】
ダム剤及びフィル剤を介して、前記基材と前記前面板とを貼り合わせて、光を照射して前記ダム剤及び前記フィル剤を硬化させる工程において、光を照射するとともに、加熱することにより前記ダム剤及び前記フィル剤を硬化させることを特徴とする請求項６記載の表示デバイスの製造方法。
【請求項８】
請求項１若しくは２記載の表示デバイス用前面板貼り合わせ用接着剤、又は、請求項３記載の表示デバイス用前面板貼り合わせ用接着剤セットを用いてなることを特徴とする表示デバイス。
【手続補正書】
【提出日】平成25年2月19日(2013.2.19)
【手続補正１】
【補正対象書類名】特許請求の範囲
【補正対象項目名】全文
【補正方法】変更
【補正の内容】
【特許請求の範囲】
【請求項１】
表示デバイスの基材と前面板との貼り合わせに用いる接着剤であって、
分子内に親水性基及び疎水性基を有する単官能ラジカル重合性化合物と、該単官能ラジカル重合性化合物のホモポリマーと、多官能ラジカル重合性化合物と、光ラジカル重合開始剤を含有し、
前記分子内に親水性基及び疎水性基を有する単官能ラジカル重合性化合物は、２−エチルヘキシルジエチレングリコールアクリレート、又は、下記式（１）で表される化合物であることを特徴とする表示デバイス用前面板貼り合わせ用接着剤。
【化１】
2013035723.tif 000012
式（１）中、Ｒ１は、水素又はメチル基を示し、Ｒ２は、炭素数１〜６の直鎖状若しくは分岐鎖状の飽和脂肪族炭化水素基、又は、２−ヒドロキシプロピレン基を示し、Ｒ３は、下記式（２−１）、（２−２）、（２−３）、又は、（２−４）で表される置換基を示し、ｎは、１〜６の整数を示す。
【化２】
2013035723.tif 000013
式（２−１）中、Ｒ４は、水素、又は、炭素数１〜１２の直鎖状若しくは分岐鎖状のアルキル基を示す。
【請求項２】
熱ラジカル重合開始剤を含有することを特徴とする請求項１記載の表示デバイス用前面板貼り合わせ用接着剤。
【請求項３】
表示デバイスの基材と前面板との貼り合わせに用いる接着剤セットであって、
表示デバイスの周辺部において基材と前面板とを接着するダム剤と、前記ダム剤の内側において基材と前面板とを接着するフィル剤とからなり、
前記ダム剤及び前記フィル剤は、請求項１又は２記載の表示デバイス用前面板貼り合わせ用接着剤であって、それぞれ同じ単官能ラジカル重合性化合物、該単官能ラジカル重合性化合物のホモポリマー、多官能ラジカル重合性化合物、及び、光ラジカル重合開始剤を含有し、
前記ダム剤は、前記フィル剤よりも単官能ラジカル重合性化合物のホモポリマーの含有割合が高く、
Ｅ型粘度計を用いて、２５℃、２．５ｒｐｍの条件で測定した前記ダム剤の粘度が、Ｅ型粘度計を用いて、２５℃、２．５ｒｐｍの条件で測定した前記フィル剤の粘度の３〜１万倍である
ことを特徴とする表示デバイス用前面板貼り合わせ用接着剤セット。
【請求項４】
基材と前面板とを、表示デバイス用前面板貼り合わせ用接着剤を用いて貼り合わせる表示デバイスの製造方法であって、
前記基材及び前記前面板の少なくとも一方に請求項１又は２記載の表示デバイス用前面板貼り合わせ用接着剤を塗布する工程と、
前記基材と前記前面板とを貼り合わせて、光を照射することにより前記表示デバイス用前面板貼り合わせ用接着剤を硬化させる工程とを含有する
ことを特徴とする表示デバイスの製造方法。
【請求項５】
基材と前面板とを貼り合わせて、光を照射することにより表示デバイス用前面板貼り合わせ用接着剤を硬化させる工程において、光を照射するとともに、加熱することにより前記表示デバイス用前面板貼り合わせ用接着剤を硬化させることを特徴とする請求項４記載の表示デバイスの製造方法。
【請求項６】
基材と前面板とを、表示デバイス用前面板貼り合わせ用接着剤を用いて貼り合わせる表示デバイスの製造方法であって、
基材及び前面板の少なくとも一方の周辺部にダム剤を枠状に塗工する工程と、
前記塗工したダム剤の枠内にフィル剤を塗工する工程と、
前記ダム剤及び前記フィル剤を介して、前記基材と前記前面板とを貼り合わせて、光を照射することにより、前記ダム剤及び前記フィル剤を硬化させる工程とを有し、
前記ダム剤及び前記フィル剤は、請求項３記載の表示デバイス用前面板貼り合わせ用接着剤セットのダム剤及びフィル剤である
ことを特徴とする表示デバイスの製造方法。
【請求項７】
ダム剤及びフィル剤を介して、前記基材と前記前面板とを貼り合わせて、光を照射して前記ダム剤及び前記フィル剤を硬化させる工程において、光を照射するとともに、加熱することにより前記ダム剤及び前記フィル剤を硬化させることを特徴とする請求項６記載の表示デバイスの製造方法。
【請求項８】
請求項１若しくは２記載の表示デバイス用前面板貼り合わせ用接着剤、又は、請求項３記載の表示デバイス用前面板貼り合わせ用接着剤セットを用いてなることを特徴とする表示デバイス。
【国際調査報告】
2013035723.tif 000014
2013035723.tif 000015
2013035723.tif 000016
2013035723.tif 000017
2013035723.tif 000018
2013035723.tif 000019